(57)【要約】【課題】ポリイミド繊維を用い、難燃性または耐摩耗性のみならず、染色容易性、風合いに優れた二層構造紡績糸を提供する。【解決手段】  芯層と鞘層とからなる二層構造の紡績糸である。前記芯層がポリイミド繊維を含み、前記鞘層がセルロース繊維を含む。前記芯層には、さらにセルロース繊維が含まれることが好ましい。前記芯層と前記鞘層との質量比が、芯層：鞘層＝８０：２０〜２０：８０であることが好ましい。前記セルロース繊維が難燃性を具備するセルロース繊維であることが好ましい。【選択図】図１
2020186480.tif 000002
【特許請求の範囲】
【請求項１】
芯層と鞘層とからなる二層構造の紡績糸であり、
前記芯層がポリイミド繊維を含み、
前記鞘層がセルロース繊維を含む、二層構造紡績糸。
【請求項２】
前記芯層が、さらにセルロース繊維を含む、請求項１に記載の二層構造紡績糸。
【請求項３】
前記芯層と前記鞘層との質量比が、芯層：鞘層＝８０：２０〜２０：８０である、請求項１または２に記載の二層構造紡績糸。
【請求項４】
前記セルロース繊維が難燃性を具備するセルロース繊維である、請求項１〜３の何れか１項に記載の二層構造紡績糸。
【請求項５】
請求項１〜４の何れか１項に記載の二層構造紡績糸を含む、織編物。
【請求項６】
請求項５に記載の織編物を含む、衣料。
【発明の詳細な説明】
【技術分野】
【０００１】
本発明は、二層構造紡績糸、織編物および衣料に関する。特に芯層と鞘層とからなり、前記芯層がポリイミド繊維を含み、前記鞘層がセルロース繊維を含む、二層構造紡績糸に関する。
【背景技術】
【０００２】
ポリイミド繊維は、特許文献１に記載されているような製法で得られるものであり、難燃性、耐摩耗性といった機能特性に優れている。そのため、例えば、産業資材分野、電気電子分野、または航空・船舶分野等の多くの分野で、有用な繊維として用いられている。
【先行技術文献】
【特許文献】
【０００３】
【特許文献１】特開２００９−２２８１８９号公報
【特許文献２】特開２０１３−６７９２０号公報
【発明の概要】
【発明が解決しようとする課題】
【０００４】
しかし、特許文献１に記載されたように、ポリイミド繊維は染色性が不十分であるために、一般衣料用途等においては不向きであるという問題がある。そこで、特許文献２に記載されたように、ポリイミド繊維の染色性を向上させることについて様々に検討されている。しかしながら、特許文献２においては、易染色性に関して着目されているが、染色後の物性や繊維自体の風合いには言及されていない。
【０００５】
ここで、例えば各種の加工工程（例えば、酸化糊抜き）、染色加工等に付する場合、苛性ソーダ等を使用したアルカリ環境下に付された場合、ポリイミド繊維が加水分解を起こし、カルボキシル基が生成されるために、硬化して風合いが低下してしまう。そのために、特許文献２においては染色等の工程後において風合いに劣るという問題がある。
【０００６】
本発明は、ポリイミド繊維を用いることで難燃性、耐摩耗性に優れるうえに、染色容易性に優れ、さらに染色等の工程を経た場合であっても、ソフトな風合いに優れる二層構造紡績糸を提供することを課題とするものである。
【課題を解決するための手段】
【０００７】
本発明者らは、芯層と鞘層とからなる二層構造紡績糸であって、前記芯層がポリイミド繊維を含み、前記鞘層がセルロース繊維を含む二層構造紡績糸であれば、織編物とした場合に、難燃性、耐摩耗性というポリイミド繊維に由来する機能特性を維持しつつ、セルロース繊維に由来する染色容易性、染色等の工程後においても、風合いに優れたものとなることを見出し、本発明を完成させた。
【０００８】
すなわち、本発明は以下の（１）〜（６）を要旨とする。
（１）芯層と鞘層とからなる二層構造の紡績糸であり、
前記芯層がポリイミド繊維を含み、
前記鞘層がセルロース繊維を含む、二層構造紡績糸。
（２）前記芯層が、さらにセルロース繊維を含む、（１）の二層構造紡績糸。
（３）前記芯層と前記鞘層との質量比が、芯層：鞘層＝８０：２０〜２０：８０である、（１）または（２）に記載の二層構造紡績糸。
（４）前記セルロース繊維が難燃性を具備するセルロース繊維である、（１）〜（３）の何れかの二層構造紡績糸。
（５）（１）〜（４）の何れかの二層構造紡績糸を含む、織編物。
（６）（５）の織編物を含む、衣料。
【発明の効果】
【０００９】
本発明の二層構造紡績糸は、紡績糸の芯層に配されたポリイミド繊維に由来する難燃性、耐摩耗性に優れるうえに、紡績糸の鞘層に配されたセルロース繊維に由来する染色容易性、染色後の風合いにも優れているために、各種繊維製品（例えば、衣料、寝具、フィルター、インテリア製品）等に、有用に利用することができる。
【図面の簡単な説明】
【００１０】
【図１】粗紡機の一例を示す概略断面図である。
【図２】粗紡機の一例を示す概略断面図である。
【発明を実施するための形態】
【００１１】
以下、本発明について詳細に説明する。
本発明の二層構造紡績糸は、芯層と鞘層とからなる二層構造の紡績糸であり、前記芯層がポリイミド繊維を含むとともに、前記鞘層がセルロース繊維を含むものである。
【００１２】
ポリイミド繊維は、難燃性、耐摩耗性に優れるものである。本発明においては、こうしたポリイミド繊維の機能特性を十分に発現させるとともに、二層構造紡績糸の染色容易性および風合いを向上させるために、ポリイミド繊維は芯層に含まれるものであり、鞘層には含まれないことが好ましい。
【００１３】
本発明の二層構造紡績糸に含まれるポリイミド繊維とは、例えば難燃性の指標である限界酸素指数（ＬＯＩ値）が、３６〜３８であるものが好ましい。ポリイミド繊維の形態としては、長繊維、または長繊維をカットしたステープルタイプ（短繊維）が挙げられる。
【００１４】
本発明の二層構造紡績糸において、難燃性、耐摩耗性に優れる観点から、ポリイミド繊維は紡績糸全体に対して５質量％以上の割合で含まれることが好ましく、５〜８０質量％の範囲で含まれることがより好ましい。
【００１５】
上記のポリイミド繊維の単繊維繊度としては、特に限定されるものではないが、短繊維または長繊維の何れであっても、０．５〜１０．０ｄｔｅｘの範囲が好ましく、より好ましくは０．８〜３．０ｄｔｅｘの範囲が挙げられる。０．５ｄｔｅｘ未満であると繊維自体の強力に劣る場合がある。一方、１０．０ｄｔｅｘを超えて過度に太くなると、繊維同士の絡みが少なることにより強力が却って低下し易くなり、また後工程の加工性、風合いといった品位面に劣る場合がある。
【００１６】
ポリイミド繊維が長繊維の場合、総繊度としては、３０〜１０００ｄｔｅｘの範囲が好ましく、３０〜３００ｄｔｅｘの範囲がより好ましい。３０ｄｔｅｘ未満であると、繊維自体の強力に劣る場合がある。一方、１０００ｄｔｅｘを超えると加工性に劣る場合がある。
【００１７】
また、ポリイミド繊維の公定水分率は極めて低く、紡績中に帯電しやすくローラーへの巻き上げ等のトラブルが発生する場合がある。こうしたトラブルを抑制するために、ポリイミド繊維には、０．０１〜１．００質量％程度の割合で、油剤（例えば、公知の界面活性剤）が付着して含まれていてもよい。さらに二層構造紡績糸の品質を高めるために、例えば制電剤や消泡剤が含まれていてもよい。また、帯電防止、帯電除去のための従来公知の処理がなされていてもよい。
【００１８】
芯層における、ポリイミド繊維の含有割合は、６〜１００質量％であることが好ましく、４０〜８０質量％であることがより好ましい。こうした範囲とすることで、ポリイミド繊維の機能特性を十分に維持することができる。
【００１９】
芯層においては、ポリイミド繊維以外の繊維が併用されて含まれていてもよい。ポリイミド繊維と併用される繊維は、特に限定されなく、例えば、セルロース繊維（例えば、綿、麻等の天然セルロース繊維、ビスコースレーヨン、溶剤紡糸セルロース繊維等の再生セルロース繊維）、アセテート等の半合成繊維、ナイロン繊維、ポリエステル繊維、アクリル繊維等の合成繊維が用いることができる。さらには、これらの繊維自体を改質して難燃性等を付与した繊維でもよい。また、高機能繊維としてのアラミド（メタ型アラミド、パラ型アラミド）やポリエーテルスルフィド（ＰＰＳ）、ポリベンズオキサゾール（ＰＢＯ）、無機繊維（金属繊維、ガラス繊維、炭素繊維）を用いることができる。中でも、難燃性を具備するセルロース繊維、難燃性を具備するアクリル繊維等を使用することで、難燃性または耐熱性に優れ、風合いが良好となるために好ましい。
【００２０】
また、芯層においては、ポリイミド繊維に加えて、セルロース繊維が混合されて配されることが好ましい。これにより、芯層に含まれるセルロース繊維と、鞘層に含まれるセルロース繊維との抱合性を向上させることができ、紡績における生産性が良好で品位のよい二層構造紡績糸とすることができる。
【００２１】
セルロース繊維としては、難燃性に優れ、かつ好ましい風合いの紡績糸とする観点から、難燃性を具備するセルロース繊維（難燃セルロース繊維）が好ましい。難燃性を具備するセルロース繊維としては、例えば、リン化合物を主成分とする難燃剤を繊維内部に含有する再生セルロース繊維（例えば、難燃性を具備するレーヨン繊維）が挙げられる。この難燃性を具備する再生セルロース繊維は、既存のビスコース法等を採用することにより得ることができる。例えば、紡糸液に難燃剤を添加して、公知の湿式紡糸を行えば、容易に難燃性を具備する再生セルロース繊維を得ることができる。
【００２２】
鞘層はセルロース繊維を含むものであり、鞘層におけるセルロース繊維の含有割合は８０質量％以上であることが好ましく、中でも鞘層がセルロース繊維のみからなることが好ましい。セルロース繊維が紡績糸の表面に存在することにより、染色容易性、染色等の工程後においても風合いに優れた二層構造紡績糸とすることができる。鞘層に用いられるセルロース繊維としては、例えば、上述のような芯層に用いられるセルロース繊維が挙げられる。
【００２３】
本発明者らは、紡績糸での上記繊維の配置について種々検討した結果、芯層にポリイミド繊維を含み、鞘層にセルロース繊維を含むと、ポリイミド繊維が有する優れた機能特性（耐摩耗性、難燃性）と、セルロース繊維が有する優れた染色容易性、染色後の風合いを、同時に織編物へ反映させやすい紡績糸となることを見出した。これは、紡績糸表面（鞘層）に配された繊維は外部と接触する機会が多く、紡績糸の中心部（芯層）に配された繊維は糸質に深く関わるとの理由によるものである。すなわち、単にポリイミド繊維とセルロース繊維を混紡して紡績糸とした場合は、芯層におけるポリイミド繊維の機能特性、鞘層におけるセルロース繊維の物性を十分に発現させることができず、本発明の効果を達成することができない。
【００２４】
特に芯層と鞘層との複合割合を特定範囲に設定することにより、上記のような機能特性、風合い、染色容易性を飛躍的に向上させうることも併せて見出した。すなわち、本発明の二層構造紡績糸においては、芯層と鞘層との複合割合が、質量比で２０：８０〜８０：２０の範囲にあることが好ましく、３０：７０〜７０：３０であることがより好ましい。ポリイミド繊維を含む芯層がこの範囲を下回って少なくなると、紡績糸および織編物の耐摩耗性、難燃性等の機能特性が低減するために、好ましくない場合がある。一方、鞘層がこの範囲を超えて少なくなると、芯層のポリイミド繊維が表面に現れ易く、織編物とした場合の染色容易性、染色後の風合いに劣るために好ましくない場合がある。
【００２５】
本発明の二層構造紡績糸は難燃性に優れるものであり、例えば、限界酸素指数（ＬＯＩ値）が２６以上であることが好ましい。
【００２６】
本発明の二層構造紡績糸の製造方法について、以下に説明する。
本発明の二層構造紡績糸は、公知の複合紡績法を準用することで作製することができる。例えば、ポリイミド繊維からなるスライバーと、セルロース繊維からなるスライバーとを用意し、前者が芯層に後者が鞘層に配されるように粗紡した後、精紡するか、または、ポリイミド繊維からなる粗糸と、セルロース繊維からなる粗糸とを用意し、前者が芯層に後者が鞘層に配されるように精紡することにより、本発明の二層構造紡績糸を得ることができる。
【００２７】
芯層にポリイミド繊維以外の繊維（その他の繊維）を含ませる場合は、芯層用のスライバーとして、ポリイミド繊維とその他の繊維とからなるスライバーを用いて粗紡した後に精紡するか、または、ポリイミド繊維とその他の繊維とからなる粗糸を用い、精紡することができる。
【００２８】
粗紡工程の一例について、以下に述べる。
粗紡工程においては、二種類のスライバーを延伸部に並列に配置し、延伸後のフリースをフライヤーによる仮撚り効果を与えながら巻き取ることで、芯層を形成するフリースを中心として、鞘層を形成するフリースを巻き付けることができる。ここで、粗紡工程の撚数は、次工程の精紡工程の延伸不良を起こさない程度で設定することが好ましく、例えば、撚係数を０．４〜１．５に調整することができる。ここで、芯層となるスライバーと、鞘層となるスライバーとの質量比率は、（芯層）：（鞘層）＝２０：８０〜８０：２０となるように調整することが好ましく、特に、繊維の比重、強力、捲縮等の様々な要因を考慮した配分とすることが好ましい。
【００２９】
精紡工程の撚り数は、特に限定されないが、物性（強力・毛羽等）や風合いの観点から、撚り係数Ｋは、３．０〜６．０の範囲内であることが好ましく、より好ましくは３．６〜４．２の範囲内である。撚係数Ｋが３．０未満のような甘撚では、糸の素抜けの発生原因になったり、織編物にした際の物性（特にピリング）が悪化したりする場合がある。逆に撚り係数Ｋを上げると、一定の強力の向上、シャリ感の良化が達成できるが、６．０を超えて高過ぎると、生産性の悪化、風合い硬化、または継ぎ目不良・スナール等の欠点につながりやすい場合がある。
【００３０】
本発明の織編物は、上記したような本発明の二層構造紡績糸を含むものである。本発明の織編物における二層構造紡績糸の含有割合は６０質量％以上が好ましく、１００質量％であることがより好ましい。
【００３１】
本発明の織編物は、耐摩耗性、難燃性はもちろんのこと、風合い、染色容易性にも優れているため、各種繊維製品（例えば、衣料、寝具、フィルター、インテリア製品）等に、有用に利用することができる。さらに、本発明の織編物の風合いは、セルロース繊維によって奏されるソフトかつハリコシ感ある風合いであるが、剛直性を有するポリイミド繊維の特性が発現されることで、シャリ味ある清涼感にあふれた風合いにすることもでき、夏季衣料として用いる場合に特に好ましい風合いとなる。
【００３２】
本発明の二層構造紡績糸、または本発明の織編物については、本発明の効果を損なわない範囲で、各種の加工（例えば、カレンダ加工、起毛加工、吸水加工、撥水加工、制電加工、防縮加工、抗菌加工、消臭加工など）が施されていてもよい。
【実施例】
【００３３】
以下に実施例および比較例を示して本発明を詳細に説明する。ただし、本発明は、以下の実施例に限定されない。
なお、それぞれの物性の測定方法または評価方法は以下の通りである。
【００３４】
＜限界酸素指数（ＬＯＩ値）＞
実施例または比較例にて得られた紡績糸を用い、ＪＩＳ  Ｌ１０９１のＥ法に従って測定した。
【００３５】
＜燃焼性＞
実施例または比較例にて得られた織物を用い、ＪＩＳ  Ｌ１０９１のＡ−４法による残炎時間、残じん時間、および燃焼長さに従って評価した。
【００３６】
＜紡績糸の摩耗強度＞
ＪＩＳ  Ｌ１０９５の９．１０．１  Ａ法に従って、初荷重を１１ｇとし、研磨紙Ｐ１０００を使用して測定した。
【００３７】
＜布帛の風合い評価＞
実施例または比較例にて得られた織物を用い、以下の基準で評価した。
○；肌触りがソフトで、風合いがよい。
×；肌触りが固く、風合いが悪い。
【００３８】
＜布帛の摩耗強度＞
実施例または比較例にて得られた織物を用い、ＪＩＳ  Ｌ  １０９６：２０１０のＡ法（ユニバーサル型法）のＡ−１法（平面法）で押圧荷重：４．４５Ｎでの布帛の破壊までの回数を評価した。
【００３９】
（実施例１）
紡出時の環境を、温度２５〜２７℃×湿度５８〜６０％に保ち、ポリイミド繊維（ＪＩＡＮＧＳＵ  ＡＯＳＨＥＮ  ＨＩ−ＴＥＣＨ  ＮＥＷ  ＭＡＴＥＲＩＡＬＳ  ＣＯ．，ＬＴＤ製、１．６７Ｔ×３８ｍｍ、ＬＯＩ値：３８）と難燃性を具備する再生セルロース繊維（オーミケンシ社製の難燃レーヨン繊維  「ＮＥＸＴ−ＦＲ」、１．４０ｄｔｅｘ×３８ｍｍ、ＬＯＩ値：２９）とを、ポリイミド繊維６２．５質量％と難燃レーヨン繊維３７．５質量％で混用して、混打綿機、カード機に投入し、カードスライバーを得た。なお、混打綿工程では、ポリイミド繊維に対し、ノニオン性帯電防止剤を繊維全量に対しして０．１質量％の割合で付与した。
【００４０】
芯層用のスライバーとして、上記のカードスライバーを練条工程に付したスライバーＳ１を得た。また、鞘層用のスライバーとしては、上記の難燃レーヨン繊維を１００質量％で紡出したスライバーＳ２を用意した。
図１（概略断面図）および図２（概略断面図）に示す構造の粗紡機を用いて、芯層用のスライバーＳ１と鞘層用の巻き付けスライバーＳ２を供給し、延伸後の各スライバーの質量比をＳ１：Ｓ２＝４０：６０とし、図２におけるドラフト方向に対する芯層用のスライバーＳ１のフライヤーヘッドへの進行角度θを６０°として、粗糸質量２４０ｇｒ／３０ｙｄ（１ｇｒ＝０．６５ｇ、１ｙｄ＝０．９１４４ｍ）、撚り数を０．９７７回／吋とした粗糸を得た。
【００４１】
この粗糸を精紡機のバックローラーに通し、バックローラー・エプロン・フロントローラーの間で３０．９５倍の延伸を行った後、撚り数２０．８回／インチでＺ方向に撚りをかけ、３０番手（英式綿番手）の実施例１の二層構造紡績糸を得た。この糸を２本合糸し、Ｓ方向に１６回／インチの撚りをかけて二層構造紡績糸（３０／２番手）の双糸を得た。
【００４２】
この二層構造紡績糸を使用し、エアジェット織機により、経密度６７本／インチ、緯密度６６本／インチである、２／１右綾の生機を得た。さらに公知の手法で酵素糊抜きを実施した後に、下記の糊抜きを行った後に、下記の染色条件で反応染色させて実施例１の織物を作製した。
【００４３】
糊抜き条件
酵素糊抜きとしてのビオテックス５ｇ／Ｌ、サンモールＦＬ１ｇ／Ｌを用い、浴比１：５０で、６０℃×９０分の条件下で実施した。
【００４４】
染色条件
反応染料「Ｒｅｍａｚｏｌ  Ｂｒｉｌｌ  Ｂ  Ｂｌｕｅ  ３％（ｏｗｆ）」に、芒硝２０ｇ／Ｌ、苛性ソーダ３０ｇ／Ｌを添加し、これに糊抜き後の織物を浸漬し、６０℃×６０分の条件で染色した。
【００４５】
次いで、ソーピング（「リポトールＲＫ−５」  １ｇ／Ｌを使用し、９０℃×１０分の条件で実施）後にした後に、フィックス（チェールカットＣＦ−２  ２％（ｏｗｆ）を使用し、６０℃×１０分の条件で実施）した。
次いで、「リケンレジンＭ−３」を０．５質量％、ＡＣＸ（触媒）を０．０５質量％、残部を水として付与し、１７５℃×９０秒で、テンターで処理して仕上げした。
【００４６】
（比較例１）
実施例１と同様のポリイミド繊維を、１００質量％の割合で混打綿機、カード機に投入し、カードスライバーを得た（単一混）。なお、紡出時の環境を、温度２５〜２７℃×湿度５８〜６０％に保った。混打綿工程では、ポリイミド繊維に対し、ノニオン性帯電防止剤を繊維全量に対しして０．１質量％の割合で付与した。このカードスライバーを、練条工程で引き揃え（８本）、延伸した後、スライバー質量３４０ｇｒ／６ｙｄ（１ｇｒ＝０．６５ｇ、１ｙｄ＝０．９１４４ｍ）の条件で粗紡機に供給した。粗紡機において、供給されたスライバーを延伸し（７．０８倍）、撚り数を０．７２８回／インチ、粗糸質量を２４０ｇｒ／３０ｙｄ（１ｇｒ＝０．６５ｇ、１ｙｄ＝０．９１４４ｍ）とした粗糸を得た。この粗糸を精紡機のバックローラーに通し、バックローラー・エプロン・フロントローラーの間で３０．９５倍の延伸を行った後、撚り数２０．８回／インチでＺ方向に撚りをかけ、３０番手（英式綿番手）である比較例１の紡績糸を得た。この糸を２本合糸し、Ｓ方向に１６回／インチの撚りをかけて紡績糸（３０／２番手）の双糸を得た。さらに、実施例１と同様の方法で織物を作製した。
【００４７】
（比較例２）
上記のポリイミド繊維に代えて、Ｋｅｒｍｅｌ社製のメタ系アラミド繊維（１．７０Ｔ×５１ｍｍ）を６２．５質量％用い、芯層用のスライバーＳ１を得た以外は実施例１と同様の紡績を行い、比較例２の二層構造紡績糸（３０／２番手の双糸）を作製した。さらに、実施例１と同様の方法で織物を作製した。
【００４８】
（比較例３）
上述のメタ系アラミド繊維（Ｋｅｒｍｅｌ社製）を１００質量％の割合で混打綿機、カード機に投入し、カードスライバーを得た（単一混）。なお、紡出時の環境を、温度２５〜２７℃×湿度５８〜６０％に保った。混打綿工程では、ポリイミド繊維に対し、ノニオン性帯電防止剤を繊維全量に対しして０．１質量％の割合で付与した。このカードスライバーを、練条工程で引き揃え、延伸した後、スライバー質量３４０ｇｒ／６ｙｄ（１ｇｒ＝０．６５ｇ、１ｙｄ＝０．９１４４ｍ）の条件で粗紡機に供給した。粗紡機において、供給されたスライバーを延伸し（７．０８倍）、撚り数を０．７２８回／インチ、粗糸質量を２４０ｇｒ／３０ｙｄ（１ｇｒ＝０．６５ｇ、１ｙｄ＝０．９１４４ｍ）とした粗糸を得た。この粗糸を精紡機のバックローラーに通し、バックローラー・エプロン・フロントローラーの間で３０．９５倍の延伸を行った後、撚り数２０．８回／インチでＺ方向に撚りをかけ、３０番手（英式綿番手）である比較例３の紡績糸を得た。この糸を２本合糸し、Ｓ方向に１６回／インチの撚りをかけて紡績糸（３０／２番手）の双糸を得た。さらに、実施例１と同様の方法で織物を作製した。
【００４９】
実施例および比較例の評価結果を、表１〜表３にまとめて示す。
【００５０】
【表１】
2020186480.tif 000003
【００５１】
【表２】
2020186480.tif 000004
【００５２】
【表３】
2020186480.tif 000005
【００５３】
表１から明らかなように、実施例１で得られた二層構造紡績糸は、難燃性、耐摩耗性が良好であった。そして、これを用いた織物も十分な耐摩耗性を有しているうえ、表面のセルロース繊維に由来して、衣料用途（身体の肌面に接触する用途）に用いる場合であっても、ソフトでハリコシ感もあり十分な風合いを有していた。さらに、この織物を目視で観察したところ、均一に染色されており、染色容易性にも優れていた。
【００５４】
一方、比較例１および比較例３で得られた二層構造紡績糸においては、鞘部がセルロース繊維を含んでおらず、セルロース繊維が表面に存在しないために、実施例１と比較すると風合い評価に劣る結果となった。さらに、この織物を目視で観察したところ、染色されたことが確認できず染色容易性にも劣っていた。
【００５５】
比較例２で得られた紡績糸においては、ポリイミド繊維を用いていないために、糸条としての摩耗強度に劣るものであった。また、表２から明らかなように、実施例１と比較例２とを比較すると、比較例２で得られた織物は摩耗強度に顕著に劣るものであり、燃焼性（燃焼長さ）についても顕著に劣るものであった。
【符号の説明】
【００５６】
Ａ      バックローラー
Ｂ      ミドルローラー
Ｃ      エプロン
Ｄ      フロントローラー
Ｅ      フライヤーヘッド
Ｆ      フライヤー
Ｓ１    芯層用の巻き付けスライバー
Ｓ２    鞘層用の巻き付けスライバー
【図１】
2020186480.tif 000006
【図２】
2020186480.tif 000007